(57)【特許請求の範囲】
【請求項１】
スチレン系単量体単位２０〜８０質量％及び（メタ）アクリル酸エステル系単量体単位８０〜２０質量％からなる共重合体（Ｘ）とポリブタジエン、スチレン−ブタジエンランダム共重合体およびスチレン−ブタジエンブロック共重合体からなる群より選ばれた少なくとも１種のゴム状物質（Ｙ）を含有してなる熱可塑性樹脂組成物（Ａ）であって、共重合体（Ｘ）は連続相を、ゴム状物質（Ｙ）は粒子状の分散相を形成しており、該粒子状の分散相［以下、分散粒子という］はコールターカウンターにより測定された数平均粒子径が１．０〜２．０μｍである分散粒子（Ｉ）、及びコールターカウンターにより測定された数平均粒子径が０．１〜０．５μｍである分散粒子（II）からなり、分散粒子（Ｉ）に該当するゴム成分量が熱可塑性樹脂組成物（Ａ）に対し０．２〜３．５質量％、分散粒子（II）に該当するゴム成分量が熱可塑性樹脂組成物（Ａ）に対し４〜２０質量％であって、かつその熱可塑性樹脂組成物（Ａ）の重量平均分子量（Ｍｗ）が８０，０００〜２５０，０００であり、かつ重量平均分子量の数平均分子量（Ｍｎ）に対する比（Ｍｗ／Ｍｎ）が２．５以下である熱可塑性樹脂組成物（Ａ）１００質量部に対して、メタクリル酸エステル系単量体単位７０〜９５質量％及びアクリル酸エステル系単量体単位３０〜５質量％からなる共重合体であり、その共重合体の重量平均分子量（Ｍｗ）が１５０，０００〜３００，０００であり、かつ重量平均分子量の数平均分子量（Ｍｎ）に対する比（Ｍｗ／Ｍｎ）が２〜３．５である共重合体（Ｚ）を０．０５〜２質量部を含有してなる熱可塑性樹脂組成物（Ｂ）１００質量部に対して、フェノール系加工安定剤０．０５〜２質量部を含有してなる熱可塑性樹脂組成物。
【請求項２】
フェノール系加工安定剤が、２−［１−（２−ヒドロキシ−３，５−ジ−ｔ−ペンチルフェニル）エチル］−４，６−ジ−ｔ−ペンチルフェニルアクリレート及び／又は、オクタデシル−３−（３，５−ジ−ｔ−ブチル−４−ヒドロキシフェニル）プロピオネートである請求項１記載の熱可塑性樹脂組成物。
【発明の詳細な説明】
【０００１】
【発明の属する技術分野】
本発明は、衝撃強度、透明性に優れ、更にシート加工時にシート汚染が少ない熱可塑性樹脂組成物に関するものである。
【０００２】
【従来の技術】
従来、平均粒径０．１〜０．５μｍのゴム粒子にスチレン、メチルメタクリレート、アルキルアクリレートをグラフトした共重合体と、メチルメタクリレートとスチレンの共重合体を混合することにより、耐衝撃性と透明性に優れた熱可塑性樹脂が得られることが知られている（特公昭６３−４７７４５号公報）。
しかしながら、これらの熱可塑性樹脂をレンズ等の光学用途に用いようとした場合、衝撃強度と透明性の両者を同時に満足させるものではなかった。
更に、スチレン系単量体と（メタ）アクリル酸エステル系単量体の共重合体を連続相とし、二峰性を有するゴム粒子を分散相としたゴム変性スチレン系樹脂組成物が知られている（特開平８−２６９１４２号公報）。しかしながら、これらの樹脂組成物をレンズ等の光学用途に用いようとした場合、衝撃強度は十分だが、曇度が高く、透明性において必ずしも満足させるものではなかった。
また、これらの樹脂組成物を押出し機にてシート加工すると、押出し機のシリンダー内やダイス（吐出口）等に付着した樹脂が熱履歴を受け、シートが変色したり、シート表面を汚染し商品価値を低下させる問題があった。また、この問題を解消するために、適宜シリンダー内やダイスの掃除を行うことが必要となり、著しく生産性を低下させ、経済性に乏しいという欠点を有していた。
【０００３】
【発明が解決しようとする課題】
本発明の目的は、衝撃強度、及び透明性のいずれもがバランス良く高く、更にシート加工時にシートの汚染が少ないスチレン−（メタ）アクリル酸エステル系共重合体を含有する熱可塑性樹脂組成物を提供しようとするものである。
【０００４】
【課題を解決するための手段】
本発明者らは前記課題を解決すべく鋭意検討をした結果、スチレン系単量体単位及び（メタ）アクリル酸エステル系単量体単位からなる共重合体とゴム状物質を含有する熱可塑性樹脂組成物であって、該共重合体の連続相中にゴム状物質が粒子状の分散相を形成しており、この粒子状の分散相が２種類の特定の粒子径を有し、ゴム成分を特定量含有し、重量平均分子量（Ｍｗ）と、重量平均分子量の数平均分子量（Ｍｎ）に対する比が特定された熱可塑性樹脂組成物（Ａ）と、重量平均分子量（Ｍｗ）と、重量平均分子量の数平均分子量（Ｍｎ）に対する比が特定されたメタクリル酸エステル系単量体単位とアクリル酸エステル系単量体単位からなる共重合体にフェノール系加工安定剤を含有してなる熱可塑性樹脂組成物がこの課題にかなうことを見い出し、本発明を完成するに至った。
【０００５】
即ち、本発明は、（１）スチレン系単量体単位２０〜８０質量％及び（メタ）アクリル酸エステル系単量体単位８０〜２０質量％からなる共重合体（Ｘ）とポリブタジエン、スチレン−ブタジエンランダム共重合体およびスチレン−ブタジエンブロック共重合体からなる群より選ばれた少なくとも１種のゴム状物質（Ｙ）を含有してなる熱可塑性樹脂組成物（Ａ）であって、共重合体（Ｘ）は連続相を、ゴム状物質（Ｙ）は粒子状の分散相を形成しており、該粒子状の分散相［以下、分散粒子という］はコールターカウンターにより測定された数平均粒子径が１．０〜２．０μｍである分散粒子（Ｉ）、及びコールターカウンターにより測定された数平均粒子径が０．１〜０．５μｍである分散粒子（II）からなり、分散粒子（Ｉ）に該当するゴム成分量が熱可塑性樹脂組成物（Ａ）に対し０．２〜３．５質量％、分散粒子（II）に該当するゴム成分量が熱可塑性樹脂組成物（Ａ）に対し４〜２０質量％であって、かつその熱可塑性樹脂組成物（Ａ）の重量平均分子量（Ｍｗ）が８０，０００〜２５０，０００であり、かつ重量平均分子量の数平均分子量（Ｍｎ）に対する比（Ｍｗ／Ｍｎ）が２．５以下である熱可塑性樹脂組成物（Ａ）１００質量部に対して、メタクリル酸エステル系単量体単位７０〜９５質量％及びアクリル酸エステル系単量体単位３０〜５質量％からなる共重合体であり、その共重合体の重量平均分子量（Ｍｗ）が１５０，０００〜３００，０００であり、かつ重量平均分子量の数平均分子量（Ｍｎ）に対する比（Ｍｗ／Ｍｎ）が２〜３．５である共重合体（Ｚ）を０．０５〜２質量部を含有してなる熱可塑性樹脂組成物（Ｂ）１００質量部に対して、フェノール系加工安定剤０．０５〜２質量部を含有してなる熱可塑性樹脂組成物、（２）フェノール系加工安定剤が、２−［１−（２−ヒドロキシ−３，５−ジ−ｔ−ペンチルフェニル）エチル］−４，６−ジ−ｔ−ペンチルフェニルアクリレート及び／又は、オクタデシル−３−（３，５−ジ−ｔ−ブチル−４−ヒドロキシフェニル）プロピオネートである（１）記載の熱可塑性樹脂組成物である。
【０００６】
【発明の実施の形態】
以下、本発明を詳細に説明する。本発明の熱可塑性樹脂組成物（Ａ）を構成する共重合体（Ｘ）は、スチレン系単量体単位２０〜８０質量％及び（メタ）アクリル酸エステル系単量体単位８０〜２０質量％からなる。各単量体単位の構成割合がこの範囲を外れると、透明性が低下するので好ましくない。
【０００７】
また、本発明に使用される共重合体（Ｚ）は、メタクリル酸エステル系単量体単位７０〜９５質量％及びアクリル酸エステル系単量体単位３０〜５質量％からなる。各単量体単位の構成割合がこの範囲を外れると、シート加工時にシートの変色やシート表面が汚染されやすいので好ましくない。
【０００８】
本発明に使用される共重合体（Ｚ）は、熱可塑性樹脂組成物（Ａ）１００質量部に対して、０．０５〜２質量部である。０．０５質量部未満では、シート加工時にシートの変色やシート表面が汚染されやく、２質量部を超えると透明性が低下するので好ましくない。
【０００９】
本発明に用いられるスチレン系単量体としては、スチレン、α−メチルスチレン、ｐ−メチルスチレン、ｐ−ｔ−ブチルスチレン等が挙げられるが、好ましくはスチレンである。これらは、単独で使用するかあるいは２種類以上併用してもよい。
【００１０】
本発明に用いられる（メタ）アクリル酸エステル系単量体としては、メチルメタクリレート、エチルメタクリレート、ｎ−プロピルメタクリレート、ｎ−ブチルメタクリレート、メチルアクリレート、エチルアクリレート、ｎ−ブチルアクリレート、２−メチルヘキシルアクリレート、２−エチルヘキシルアクリレート、オクチルアクリレート等が挙げられる。これらは、単独で使用するかあるいは２種類以上併用してもよい。特に共重合体（Ｘ）に使用するのに好ましくは、メチルメタクリレート、エチルアクリレート、ｎ−ブチルアクリレートまたはこれらの混合物である。また、特に共重合体（Ｚ）に使用するのに好ましくは、メタクリル酸エステル系単量体としてメチルメタクリレート、ｎ−ブチルメタクリレート、またはこれらの混合物であり、アクリル酸エステル系単量体としてｎ−ブチルアクリレートである。
【００１１】
また、これらの共重合体（Ｘ）、（Ｚ）は必要に応じてアクリロニトリル等のその他共重合性単量体を用いることもできる。
【００１２】
分散相を形成するゴム状物質としては、ポリブタジエン、スチレン−ブタジエンランダム共重合体、スチレン−ブタジエンブロック共重合体等を用いることができる。連続相の共重合体と屈折率を一致させやすいという意味において、スチレン−ブタジエンランダム共重合体、スチレン−ブタジエンブロック共重合体を好適に用いることができる。これらは、単独で使用するかあるいは２種類以上併用しても良い。
【００１３】
本発明の熱可塑性樹脂組成物（Ａ）に含有される分散粒子は、数平均粒子径が１．０〜２．０μｍである分散粒子（Ｉ）、及び数平均粒子径０．１〜０．５μｍである分散粒子（II）とからなる。
【００１４】
分散粒子（Ｉ）の数平均粒子径は１．０〜２．０μｍである。好ましくは１．２〜１．８μｍである。１．０μｍ未満では、衝撃強度が低下し、２．０μｍを越えると、透明性が低下するので好ましくない。
【００１５】
分散粒子（ＩＩ）の数平均粒子径は０．１〜０．５μｍである。好ましくは０．１５〜０．４５μｍである。０．１μｍ未満では、衝撃強度が低下し、０．５μｍを越えると、透明性が低下するので好ましくない。
【００１６】
本発明の熱可塑性樹脂組成物（Ａ）中の分散粒子（Ｉ）に含有されるゴム成分量は、０．２〜３．５質量％である。好ましくは０．３〜３質量％である。０．２質量％未満では、衝撃強度が低下し、３．５質量％を越えると、透明性が低下するので好ましくない。
【００１７】
本発明の熱可塑性樹脂組成物（Ａ）中の分散粒子（II）に含有されるゴム成分量は、４〜２０質量％である。好ましくは６〜１８質量％である。４質量％未満では衝撃強度が低下し、１８質量％を越えると透明性が低下するので好ましくない。
【００１８】
なお、数平均粒子径は、コールターカウンターによる測定値である。ゴム成分量は、ハロゲン付加法により測定したポリブタジエン量を示す。
【００１９】
本発明の熱可塑性樹脂組成物（Ａ）の重量平均分子量（Ｍｗ） は８０，０００〜２５０，０００であり、かつ重量平均分子量の数平均分子量（Ｍｎ）に対する比（Ｍｗ／Ｍｎ）が２．５以下であることが必要である。Ｍｗが８０，０００未満では衝撃強度が低下し、２５０，０００を超えると安定したシート押出しができなくなるので好ましくない。また、Ｍｗ／Ｍｎが２．５を越えると衝撃強度が低下し、衝撃強度と透明性のバランスの良さが失われる。
【００２０】
本発明の共重合体（Ｚ）の重量平均分子量（Ｍｗ）は１５０，０００〜３００，０００であり、かつ重量平均分子量の数平均分子量（Ｍｎ）に対する比（Ｍｗ／Ｍｎ）が２〜３．５であることが必要である。これらの範囲外では、シート加工時にシートの変色やシート表面が汚染されやすいので好ましくない。
重量平均分子量、数平均分子量ともゲルパーミエ−ションクロマトグラフィ（ＧＰＣ）法により、ポリスチレン換算値として測定する。
【００２１】
本発明に用いられるフェノール系加工安定剤としては、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２−［１−（２−ヒドロキシ−３，５−ジ−ｔ−ペンチルフェニル）エチル］−４，６−ジ−ｔ−ペンチルフェニルアクリレート、オクタデシル−３−（３，５−ジ−ｔ−ブチル−４−ヒドロキシフェニル）プロピオネート、ペンタエリスリチル−テトラキス［３−（３，５−ジ−ｔ−ブチル−４−ヒドロキシフェニル）プロピオネート］、２−ｔ−ブチル−６−（３−ｔ−ブチル−２−ヒドロキシ−５−メチルベンジル）−４−メチルフェニルアクリレート等が挙げられるが、特に、２−［１−（２−ヒドロキシ−３，５−ジ−ｔ−ペンチルフェニル）エチル］−４，６−ジ−ｔ−ペンチルフェニルアクリレート、オクタデシル−３−（３，５−ジ−ｔ−ブチル−４−ヒドロキシフェニル）プロピオネートが好適に用いることができる。これらは、単独で使用するかあるいは２種類以上併用しても良い。
【００２２】
本発明に用いられるフェノール系加工安定剤の配合量は、該熱可塑性樹脂組成物（Ｂ）１００質量部に対して０．０５〜２質量部である。好ましくは０．１〜１．５質量部である。０．０５質量部未満では、シート加工時の更なるシート変色防止効果やシート表面汚染防止効果が図れず、２質量部を越えると熱可塑性樹脂組成物の透明性が低下するので好ましくない。
【００２３】
本発明の熱可塑性樹脂組成物の製造方法に特に制限はないが、スチレン系単量体単位及び（メタ）アクリル酸エステル系単量体単位からなる共重合体で分散粒子を含まないもの［以下、共重合体（Ａ）と記す］、スチレン系単量体単位及び（メタ）アクリル酸エステル系単量体単位からなる共重合体であって数平均粒子径１．０〜２．０μｍの分散粒子（Ｉ）を含むもの［以下、共重合体（Ｂ）と記す］、スチレン系単量体 単位及び（メタ）アクリル酸エステル系単量体単位からなる共重合体であって数平均粒子径０．１〜０．５μｍの分散粒子（ＩＩ）を含むもの［以下、共重合体（Ｃ）と記す］、及びメタクリル酸エステル単量体単位とアクリル酸エステル単量体単位からなる共重合体［以下、共重合体（Ｄ）と記す］を別々に製造しておき、これらを混合し熱可塑性樹脂組成物を得る方法は分散粒子を均一に分布させやすい利点があり、好ましい製造方法である。
【００２４】
また、フェノール系加工安定剤の配合方法に特に制限はなく、共重合体（Ａ）、共重合体（Ｂ）、共重合体（Ｃ）、共重合体（Ｄ）の各々重合前、重合途中、重合後に配合する方法、共重合体（Ａ）、共重合体（Ｂ）、共重合体（Ｃ）、共重合体（Ｄ）の混合時に配合する方法等が挙げられる。
【００２５】
共重合体（Ａ）、共重合体（Ｂ）、共重合体（Ｃ）の各連続相、分散粒子（Ｉ）を形成するゴム状物質、分散粒子（ＩＩ）を形成するゴム状物質の各屈折率は互いに近接していることが好ましく、透明性の観点からそれぞれの屈折率差は、０．０２以内であることが好ましい。
【００２６】
共重合体（Ａ）、共重合体（Ｂ）、共重合体（Ｃ）、共重合体（Ｄ）の製造方法に特に制限はないが、共重合体（Ａ）及び共重合体（Ｄ）の製造には塊状重合法、懸濁重合法、溶液重合法を、共重合体（Ｂ）の製造には塊状重合法、塊状−懸濁重合法、溶液重合法を、共重合体（Ｃ）の製造には乳化重合法を好適に採用できる。
【００２７】
共重合体（Ａ）、共重合体（Ｂ）、共重合体（Ｃ）、共重合体（Ｄ）及びフェノール系加工安定剤の混合方法については特に制限はないが、例えば、ヘンシェルミキサーやタンブラーミキサー等の公知の混合装置にて予備混合した後、単軸押出機または二軸押出機等の押出機を用いて溶融混練を行うことにより、均一に混合することができる。
【００２８】
本発明の熱可塑性樹脂組成物には、必要に応じて添加剤を配合することができる。例えば、流動性や離型性を向上させるために、可塑剤、滑剤、シリコンオイル等を配合することができる。また、成形品の防塵のために帯電防止剤を配合することができる。また、光拡散性を付与するために、ガラスビーズを配合することができる。また、耐光性を付与するため、光安定剤や紫外線吸収剤を配合することができるが、成形品の表面に紫外線硬化剤を塗布して紫外線硬化する場合は、硬化に影響を及ぼすので注意が必要である。その他、着色剤等を配合することもできる。
【００２９】
【実施例】
以下、実施例によって本発明を具体的に説明するが、本発明はこれらの実施例によって限定されるものではない。尚、実施例中の部、％はいずれも質量基準で表した。
【００３０】
共重合体（Ａ）の製造
攪拌機付きオートクレーブにスチレン４２．５部及びメチルメタクリレート（ＭＭＡ）５７．５部、重合開始剤として、ベンゾイルパーオキサイド０．２部、分子量調整剤としてｔ−ドデシルメルカプタン０．１部、懸濁安定剤としてドデシルベンゼンスルホン酸ナトリウム０．００１部及び第三リン酸カルシウム０．５部、純水２００部を仕込み、温度９５℃にて６時間、さらに温度１３０℃にて２時間重合した。反応終了後、洗浄、脱水、乾燥を行い、ビーズ状の共重合体（Ａ１）を得た。共重合体（Ａ１）のＧＰＣ法にて測定したポリスチレン換算重量平均分子量は、１４５，０００であった。また、組成はスチレン／ＭＭＡ＝４３．０／５７．０であった。
【００３１】
共重合体（Ａ１）の製造で、分子量調整剤を用いなかった以外は同様の方法にて重合を行い、共重合体（Ａ２）を得た。共重合体（Ａ２）の重量平均分子量は、１６７，０００であった。
【００３２】
共重合体（Ｂ）の製造
攪拌機付きオートクレーブにスチレン４２．５部及びメチルメタクリレート５７．５部、スチレン−ブタジエン共重合ゴム（スチレン含量２５％、旭化成工業社製「タフデン２０００」（商品名））５部を仕込み、３時間室温にて攪拌後、重合開始剤としてベンゾイルパーオキサイド０．０４部、分子量調整剤としてｔ−ドデシルメルカプタン０．２部を添加し、攪拌数２００ｒｐｍにて攪拌しながら、温度９０℃にて、重合転化率３０％まで塊状重合した。次いで、重合開始剤としてジクミルパーオキサイド０．２部、懸濁安定剤としてドデシルベンゼンスルホン酸ナトリウム０．００１部及び第三リン酸カルシウム０．５部、純水２００部を加え、温度１００℃で２時間、１１５℃で１．５時間、１３０℃で２．５時間重合した。反応終了後、洗浄、脱水、乾燥を行い、ビーズ状の共重合体（Ｂ１）を得た。共重合体（Ｂ１）のゴム成分量は３．７％であった。該ゴム状物質は粒子状の分散相を形成し、その分散粒子の数平均粒子径は１．４μｍであった。また、重量平均分子量は１２９，０００であった。
【００３３】
共重合体（Ｂ１）の製造と同様の方法にて、塊状重合時の撹拌数のみを変化させることにより、数平均粒子径０．８μｍの分散粒子を有する共重合体（Ｂ２）及び２．５μｍの分散粒子を有する共重合体（Ｂ３）を得た。
【００３４】
共重合体（Ｂ１）の製造で、分子量調整剤としてｔ−ドデシルメルカプタン０．３部を添加した以外は同様の方法にて重合を行い共重合体（Ｂ４）を得た。
該共重合体（Ｂ４）の重量平均分子量は１０３，０００であった。また、その分散粒子の数平均粒子径は１．４μｍであった。
【００３５】
共重合体（Ｃ）の製造
撹拌機付きオートクレーブにブタジエン４９部、スチレン１６部、純水１５０部、オレイン酸カリウム０．５部、ｔ−ブチルハイドロパーオキサイド０．１３部、ロンガリット０．０３部、硫酸第一鉄０．００２部、エチレンジアミンテトラ酢酸ナトリウム塩０．００３部、ピロリン酸ナトリウム０．１部、ｔ−ドデシルメルカプタン１．０部を仕込み、温度４５℃にて１７時間重合した。得られたスチレン−ブタジエンゴムラテックスの数平均粒子径は０．０８μｍであった。ラテックスに、ナトリウムスルホサクシネート０．００５部を加えて安定化させた。このラテックスに、撹拌下にて、塩化水素水溶液を加えることにより、ラテックス粒子を凝集肥大化させ、数平均粒子径０．２μｍのゴムラテックスを得た。このラテックスにスチレン１６部、ＭＭＡ１７部、ｎ−ブチルアクリレート２部、ジビニルベンゼン０．０４部、ｔ−ブチルハイドロパーオキサイド０．０８部を加え、温度６０℃で６時間重合した。このラテックスにｔ−ブチルフェノール０．５部、ジラウリルチオプロピオネート０．５部を添加した後、塩酸により共重合体を析出し、中和洗浄、脱水乾燥して、粉末状の共重合体（Ｃ１）を得た。この共重合体（Ｃ１）のゴム成分量は４８．０％であった。
【００３６】
共重合体（Ｃ１）の製造と同様の方法にて、ゴムラテックスの凝集条件のみを変化させることにより、数平均粒子径０．０８μｍの分散粒子を有する共重合体（Ｃ２）及び０．６μｍの分散粒子を有する共重合体（Ｃ３）を得た。
【００３７】
共重合体（Ｄ）の製造
攪拌機付きオートクレーブにメチルメタクリレート（ＭＭＡ）６４部、ｎ−ブチルメタクリレート（ｎ−ＢＭＡ）１８部、及びｎ−ブチルアクリレート（ｎ−ＢＡ）１８部、重合開始剤として、ベンゾイルパーオキサイド０．２部、分子量調整剤としてｔ−ドデシルメルカプタン０．２部、懸濁安定剤としてドデシルベンゼンスルホン酸ナトリウム０．００１部及び第三リン酸カルシウム０．５部、純水２００部を仕込み、温度９５℃にて６時間、さらに温度１３０℃にて２時間重合した。反応終了後、洗浄、脱水、乾燥を行い、ビーズ状の共重合体（Ｄ１）を得た。共重合体（Ｄ１）のＧＰＣ法にて測定したポリスチレン換算重量平均分子量は、２１０，０００であった。また、Ｍｗ／Ｍｎは２．８であった。組成はＭＭＡ／ｎ−ＢＭＡ／ｎ−ＢＡ＝６４．０／１８．０／１８．０であった。
【００３８】
共重合体（Ｄ１）の製造で、ｔ−ドデシルメルカプタンを０．２５部とした以外は同様の方法にて重合を行い、共重合体（Ｄ２）を得た。共重合体（Ｄ２）の重量平均分子量は、１８０，０００であった。また、Ｍｗ／Ｍｎは２．４であった。
【００３９】
共重合体（Ｄ１）の製造で、ｔ−ドデシルメルカプタンを０．１部とした以外は同様の方法にて重合を行い、共重合体（Ｄ３）を得た。共重合体（Ｄ３）の重量平均分子量は、２７０，０００であった。また、Ｍｗ／Ｍｎは３．３であった。
【００４０】
共重合体（Ｄ１）の製造で、ｔ−ドデシルメルカプタンを０．３部とした以外は同様の方法にて重合を行い、共重合体（Ｄ４）を得た。共重合体（Ｄ４）の重量平均分子量は、１３０，０００であった。また、Ｍｗ／Ｍｎは１．８であった。
【００４１】
共重合体（Ｄ１）の製造で、ｔ−ドデシルメルカプタンを用いなかった以外は同様の方法にて重合を行い、共重合体（Ｄ５）を得た。共重合体（Ｄ５）の重量平均分子量は、３４０，０００であった。また、Ｍｗ／Ｍｎは３．７であった。
【００４２】
共重合体（Ｄ６）の製造
攪拌機付きオートクレーブにメチルメタクリレート（ＭＭＡ）７６部、ｎ−ブチルメタクリレート（ｎ−ＢＭＡ）２２部、及びｎ−ブチルアクリレート（ｎ−ＢＡ）２部、重合開始剤として、ベンゾイルパーオキサイド０．２部、分子量調整剤としてｔ−ドデシルメルカプタン０．２部、懸濁安定剤としてドデシルベンゼンスルホン酸ナトリウム０．００１部及び第三リン酸カルシウム０．５部、純水２００部を仕込み、温度９５℃にて６時間、さらに温度１３０℃にて２時間重合した。反応終了後、洗浄、脱水、乾燥を行い、ビーズ状の共重合体（Ｄ６）を得た。共重合体（Ｄ６）のＧＰＣ法にて測定したポリスチレン換算重量平均分子量は、２１０，０００であった。また、Ｍｗ／Ｍｎは２．８であった。組成はＭＭＡ／ｎ−ＢＭＡ／ｎ−ＢＡ＝７６．０／２２．０／２．０であった。
【００４３】
共重合体（Ｄ７）の製造
攪拌機付きオートクレーブにメチルメタクリレート（ＭＭＡ）４７部、ｎ−ブチルメタクリレート（ｎ−ＢＭＡ）１３部、及びｎ−ブチルアクリレート（ｎ−ＢＡ）４０部、重合開始剤として、ベンゾイルパーオキサイド０．２部、分子量調整剤としてｔ−ドデシルメルカプタン０．２部、懸濁安定剤としてドデシルベンゼンスルホン酸ナトリウム０．００１部及び第三リン酸カルシウム０．５部、純水２００部を仕込み、温度９５℃にて６時間、さらに温度１３０℃にて２時間重合した。反応終了後、洗浄、脱水、乾燥を行い、ビーズ状の共重合体（Ｄ７）を得た。共重合体（Ｄ７）のＧＰＣ法にて測定したポリスチレン換算重量平均分子量は、２１０，０００であった。また、Ｍｗ／Ｍｎは２．８であった。組成はＭＭＡ／ｎ−ＢＭＡ／ｎ−ＢＡ＝４７．０／１３．０／４０．０であった。
【００４４】
実施例１〜９、比較例１〜１１
共重合体（Ａ）、（Ｂ）、（Ｃ）、（Ｄ）及びフェノール系加工安定剤を表１及び表２に示す配合比にて混合し、４０ｍｍ径の単軸押出機にて、温度２４０℃、スクリュー回転数１００ｒｐｍにて混練し、ペレット化を行い、ペレットを得た。
このペレットを用いて組成物のＧＰＣを測定した。また、このペレットを用いて温度２２０℃にて射出成形し、試験片を得た。この試験片を用いて各種物性測定を行った。
更に、このペレットを４０ｍｍ径の単軸押出し機にて、温度２４０℃、スクリュー回転数１００ｒｐｍにて厚み１ｍｍのシート加工を連続的に行い、シート汚染が開始する時間を測定した。これらの結果を表１及び表２に示す。
尚、フェノール系加工安定剤は、（イ）２−［１−（２−ヒドロキシ−３，５−ジ−ｔ−ペンチルフェニル）エチル］−４，６−ジ−ｔ−ペンチルフェニルアクリレート、（ロ）オクタデシル−３−（３，５−ジ−ｔ−ブチル−４−ヒドロキシフェニル）プロピオネートを使用した。
【００４５】
【表１】
0004299485.tif 000002
【００４６】
【表２】
0004299485.tif 000003
【００４７】
各物性値の測定方法は以下の通りである。
（１）曇度：２ｍｍ厚の試験片を用いて、ＡＳＴＭ  Ｄ−１００３に準じて測定した。
（２）シャルピー衝撃強度：４ｍｍ厚のノッチ付き試験片を用いて、ＩＳＯ１７９−２に準じて測定した。
【００４８】
また、表１及び表２のシート加工時汚染開始時間とは、シート加工時でシートの汚染が始まる時間のことをいう。例えば、表１の実施例１のシート加工時汚染開始時間が８時間とは、シート加工を始めてから８時間後にシートの汚染が始まることを意味する。シートの汚染とは、前述のように樹脂組成物を押出機にてシート加工すると、押出機のシリンダー内やダイス（吐出口）等に付着した樹脂が熱履歴を受け、シートが変色したり、シート表面を汚染してシートの商品価値を低下させることをいう。
【発明の効果】
本発明により、従来にない衝撃強度、及び透明性の物性バランスに優れた、更にシート加工時にシートの汚染が少ない熱可塑性樹脂組成物を工業上極めて有利に提供することができる。本発明の熱可塑性樹脂組成物は、衝撃強度、透明性に優れていることより、特にフレネルレンズやレンチキュラーレンズ等の光学用途に好適に用いることができる。